(57)【特許請求の範囲】
【請求項１】
ホログラム記録層を含むホログラム記録媒体であって、
前記ホログラム記録層は、金属原子と有機基と酸素原子とを含み、且つ金属原子と有機基の炭素原子との直接結合（金属−炭素結合）と、酸素原子を介した金属原子同士の結合（金属−酸素−金属）とを有する有機金属化合物の微粒子と、
光重合性化合物とを少なくとも含み、
前記ホログラム記録層に含まれる金属原子の量は、前記ホログラム記録層を基準として、３．０質量％以上２０質量％以下であるホログラム記録媒体であって、
前記有機金属化合物は、金属として少なくともＳｉを含み、金属としてさらに、Ｔｉ、Ｚｒ、Ｎｂ、Ｔａ、Ｇｅ及びＳｎからなる群から選ばれるＳｉ以外の他の金属を含んでおり、
前記有機金属化合物に含まれるＳｉ以外の他の金属の少なくとも一部には、錯体形成配位子が配位している、ホログラム記録媒体。
［ただし、前記有機金属化合物の微粒子が、主鎖構成成分として、下記式：
ＲｍＭ（ＯＲ’）ｎ
（Ｍは金属原子、Ｒは同一でも異なってもよく炭素数１〜１０のエチレン性二重結合含有基、Ｒ’は同一でも異なってもよく炭素数１〜１０のアルキル基を表し、ｍ＋ｎは金属Ｍの価数、ｍ≧１、ｎ≧１である）
で表記される有機金属化合物とエチレン性不飽和二重結合を有する有機モノマーとを共重合させてなる有機−無機ハイブリッドポリマー及び／又はその加水分解重縮合物を含む場合を除く。］
【請求項２】
前記錯体形成配位子は、β−ジカルボニル化合物、ポリヒドロキシ化配位子、及び、α−又はβ−ヒドロキシ酸からなる群から選ばれる、請求項１に記載のホログラム記録媒体。
【請求項３】
前記Ｓｉ以外の他の金属がＴｉであり、前記錯体形成配位子が１，３−ジオールタイプのグリコールである、請求項１又は２に記載のホログラム記録媒体。
【請求項４】
前記有機金属化合物には、２つのフェニル基（Ｐｈ）が１つのＳｉに直接結合している単位（Ｐｈ−Ｓｉ−Ｐｈ）が導入されている、請求項１〜３のうちのいずれか１項に記載のホログラム記録媒体。
【請求項５】
前記ホログラム記録層に含まれる光重合性化合物の量は、前記ホログラム記録層を基準として、５．０質量％以上５０質量％以下である、請求項１〜４のうちのいずれか１項に記載のホログラム記録媒体。
【請求項６】
前記有機金属化合物の微粒子の粒径は、動的光散乱法により該微粒子の粒子サイズ分布を求めたとき、粒子サイズ分布の最頻値で表して、０．５ｎｍ以上５０ｎｍ以下である、請求項１〜５のうちのいずれか１項に記載のホログラム記録媒体。
【請求項７】
前記ホログラム記録層は、少なくとも１００μｍの厚みを有する、請求項１〜６のうちのいずれか１項に記載のホログラム記録媒体。
【請求項８】
波長４００〜４１０ｎｍのレーザ光による記録及び再生用の、請求項１〜７のうちのいずれか１項に記載のホログラム記録媒体。
【発明の詳細な説明】
【技術分野】
【０００１】
本発明は、体積型ホログラム記録に適したホログラム記録層を有するホログラム記録媒体に関する。特に、本発明は、緑色レーザ光のみならず青色レーザ光による記録／再生にも好適なホログラム記録層を有するホログラム記録媒体に関する。
【背景技術】
【０００２】
大容量、高速転送を可能とする記録技術として、ホログラフィックメモリーの研究開発が進められている。Ｏ plus Ｅ, Vol. 25, No. 4, 385-390 (2003)には、ホログラフィックメモリーの基本構成及び今後の展望が記載されている。
【０００３】
これまで、緑色レーザを用いたホログラフィックメモリ記録については、以下のように種々報告されている。
【０００４】
例えば、特許３６０４７００号公報には、バインダーオリゴマー／ポリマーと光重合性モノマーとを含む材料を用いたホログラム記録媒体が開示されている。前記バインダーとしては、高温シリコーンオイル、ポリ（メチルフェニルシロキサン）、ポリ（アクリルオキシプロピル）メチルシロキサン等が用いられている。この材料は、記録露光前の時点においては流動性を示している。５１４．５ｎｍのアルゴンレーザで露光したことが開示されている。
【０００５】
特許２９５３２００号公報には、無機物質ネットワークの膜中に、光重合性モノマー又はオリゴマー、及び光重合開始剤を含む光記録用膜が開示されている。しかしながら、無機物質ネットワークと光重合性モノマー又はオリゴマーとの相溶性は良くない。そのため、均一な膜は得られにくい。同号公報に具体的に開示されているのは、厚み約１０μｍの感光層（[0058]）を５１４．５ｎｍのアルゴンレーザで露光した（[0059]）ことである。
【０００６】
特開平１１−３４４９１７号公報には、有機−無機ハイブリッドマトリックス中に光活性モノマーを含む材料を用いた光記録媒体が開示されている。光活性モノマーとは異なる重合機構によってマトリックス前駆体が三次元架橋され、前記有機無機ハイブリッドマトリックスを形成する。この材料は、記録露光前にマトリックス前駆体を三次元架橋させることにより、記録が可能となる。同号公報に具体的に開示されているのは、厚み１００μｍのホログラム記録層を５３２ｎｍのＹＡＧレーザで記録した（例３、[0031]）ことである。
【０００７】
特許第３７３７３０６号公報には、三次元ポリマーマトリックスと光活性モノマーを含む材料を用いた光記録媒体が開示されている。光活性モノマーとは異なる重合機構によってマトリックス前駆体が三次元架橋され、前記ポリマーマトリックスを形成する。この材料は、記録露光前にマトリックス前駆体を三次元架橋させることにより、記録が可能となる。
【０００８】
特開２００５−７７７４０号公報には、金属酸化物粒子と、重合性モノマーと、光重合開始剤とを含み、前記金属酸化物粒子は、金属原子に、疎水基及び前記金属酸化物粒子表面の水酸基と脱水縮合可能な官能基が結合した表面処理剤で表面処理されており、前記金属原子は、チタン、アルミニウム、ジルコニウム、及びクロムからなる群から選択されたホログラム記録材料が開示されている。記録について同号公報に具体的に開示されているのは、実施例１として、厚み５０μｍのホログラム記録層（[0086]）を５３２ｎｍのＹＡＧレーザで記録した（[0089]）ことである。
【０００９】
特開２００５−９９６１２号公報には、重合性官能基を１つ以上有する化合物と、光重合開始剤と、コロイダルシリカ粒子を含むホログラム記録材料が開示されている。記録について同号公報に具体的に開示されているのは、厚み５０μｍのホログラム記録層を５３２ｎｍのＮｄ：ＹＶＯ4 レーザで記録した（実施例１、[0036]）ことである。
【００１０】
特開２００５−３２１６７４号公報には、少なくとも２種の金属（Ｓｉ、Ｔｉ）、酸素、及び芳香族基を少なくとも有し、且つ２つの芳香族基が１つの金属（Ｓｉ）に直接結合している有機金属単位を有している有機金属化合物と、光重合性化合物とを含むホログラム記録材料が開示されている。同号公報の実施例１（特に[0074]〜[0078]）には、前記ホログラム記録材料の厚み１００μｍの層を有するホログラム記録媒体は、Ｎｄ：ＹＡＧレーザ（５３２ｎｍ）での記録において、高い透過率、高い屈折率変化、低散乱、及び高多重度が得られたことが開示されている。
【００１１】
特開２００７−１５６４５２号公報には、少なくとも２種の金属（Ｓｉ、Ｔｉ）、酸素、及び芳香族基を少なくとも有し、且つ２つの芳香族基が１つの金属（Ｓｉ）に直接結合している有機金属単位を有している有機金属化合物と、金属酸化物微粒子と、光重合性化合物とを含むホログラム記録材料が開示されている。
【００１２】
【非特許文献１】Ｏ plus Ｅ, Vol. 25, No. 4, 385-390 (2003)
【特許文献１】特許３６０４７００号公報
【特許文献２】特許２９５３２００号公報
【特許文献３】特開平１１−３４４９１７号
【特許文献４】特許第３７３７３０６号公報
【特許文献５】特開２００５−７７７４０号公報
【特許文献６】特開２００５−９９６１２号公報
【特許文献７】特開２００５−３２１６７４号公報
【特許文献８】特開２００７−１５６４５２号公報
【発明の開示】
【発明が解決しようとする課題】
【００１３】
上記いずれの公報においても、緑色レーザを用いたホログラフィックメモリ記録については開示されているが、青色レーザを用いたホログラフィックメモリ記録については開示がない。
【００１４】
記録／再生レーザの波長が短くなるほど、ホログラム記録層の高い機械的強度、高い柔軟性、及び高い均質性が要求される。ホログラム記録層の機械的強度が不十分であると、記録に際しての収縮の増大や、保存信頼性の低下を招く。特に短波長領域の記録／再生レーザで十分な屈折率変調のコントラストを得るためには、微視的な機械的強度をある程度高め、記録露光後のモノマー移動及び暗反応を抑えることが好ましい。ホログラム記録層の柔軟性が不十分であると、記録時の光重合性モノマーの移動が阻害され感度低下を招く。均質性が不十分であると、記録時／再生時の散乱が起こり記録／再生自体の信頼性の低下を招く。記録層の不均質化による散乱の影響は、短波長領域の記録／再生レーザにおいてより顕在化しやすい。
【００１５】
本発明の目的は、緑色レーザのみならず青色レーザを用いたホログラフィックメモリ記録においても、高い屈折率変化、柔軟性、低散乱、耐環境性、耐久性、低寸法変化（低収縮性）、及び高多重度が達成される、体積型ホログラム記録に適したホログラム記録媒体を提供することにある。特に、本発明の目的は、青色レーザを用いたホログラフィックメモリ記録においても、高い屈折率変化、柔軟性、低散乱が達成されるホログラム記録媒体を提供することにある。
【課題を解決するための手段】
【００１６】
本発明者らが検討したところ、特開２００５−３２１６７４号公報に開示のホログラム記録媒体に、青色レーザを用いてホログラフィックメモリ記録すると、光透過率の低下が生じ、良好なホログラフィックメモリ記録特性が得られないことが分かった。光透過率が低下すると、記録層中においてホログラム（干渉縞）が記録層の厚み方向に不均一に形成され、散乱性ノイズ等が生じる。良好なホログラム画像特性を得るには、媒体が記録前後を通して５０％以上の光透過率を有することが必要であることが判明した。
【００１７】
ホログラム記録層の光透過率は、その厚みに依存する。記録層の厚みを薄くすれば、光透過率は向上するが、記録されたパターンに再生光を入射させたときに得られる回折ピークの幅が広がり、隣接する回折ピーク同士間の分離性が悪くなる。従って、十分なＳ／Ｎ比(Signal to Noise ratio) を得るためには、多重記録する際にシフト間隔（角度など）を広くとらなければならず、このため、高多重度を達成できない。高多重度を確保したホログラフィックメモリ記録特性を達成するためには、どのような記録システムでホログラム記録媒体を使用するにしても、最低でも１００μｍの厚みの記録層が必要となる。
【００１８】
ホログラム記録層中には有機金属化合物と、光重合性化合物（光重合性モノマー）とが主として含まれている。有機金属化合物はマトリックスとして機能する。すなわち、有機金属化合物は、光重合性化合物を相溶性よく分散し得る媒質であって、記録露光時に反応に関与しない又はほとんど関与しないものである。ここで、「マトリックス」という用語には、三次元的な網目構造からなる支持構造を形成している物質、及び、流動性を有する（架橋構造を有さない）物質の双方が含まれる。
【００１９】
本発明者らが検討したところ、ホログラム記録層中における金属原子の含有量が多くなり過ぎると、マトリックスの無機的性質がより強くなり、有機物質である光重合性モノマーの相溶性や親和性が低下し、記録時にホログラム記録層内部に（理想的な回折格子以外の）散乱因子が形成され、その結果、レイリー散乱などによって媒体の光透過率が低下してしまうことが分かった。再生レーザの波長が短くなるほど、散乱は増大しやすく、記録後の媒体の光透過率の低下度合いが大きくなる。記録後の光透過率の低下は、再生時のＳ／Ｎ比の低下の原因となる。一方、ホログラム記録層中における金属原子の含有量が少なくなり過ぎると、マトリックスと、光重合性モノマー（それから形成されるポリマー）との大きな屈折率差が得られない。
【００２０】
本発明には、以下の発明が含まれる。
(1)   ホログラム記録層を含むホログラム記録媒体であって、
前記ホログラム記録層は、金属原子と有機基と酸素原子とを含み、且つ金属原子と有機基の炭素原子との直接結合（金属−炭素結合）と、酸素原子を介した金属原子同士の結合（金属−酸素−金属）とを有する有機金属化合物の微粒子と、
光重合性化合物とを少なくとも含み、
前記ホログラム記録層に含まれる金属原子の量は、前記ホログラム記録層を基準として、３．０質量％以上２０質量％以下であるホログラム記録媒体であって、
前記有機金属化合物は、金属として少なくともＳｉを含み、金属としてさらに、Ｔｉ、Ｚｒ、Ｎｂ、Ｔａ、Ｇｅ及びＳｎからなる群から選ばれるＳｉ以外の他の金属を含んでおり、
前記有機金属化合物に含まれるＳｉ以外の他の金属の少なくとも一部には、錯体形成配位子(Complexing Ligand) が配位している、ホログラム記録媒体。
［ただし、前記有機金属化合物の微粒子が、主鎖構成成分として、下記式：
ＲｍＭ（ＯＲ’）ｎ
（Ｍは金属原子、Ｒは同一でも異なってもよく炭素数１〜１０のエチレン性二重結合含有基、Ｒ’は同一でも異なってもよく炭素数１〜１０のアルキル基を表し、ｍ＋ｎは金属Ｍの価数、ｍ≧１、ｎ≧１である）
で表記される有機金属化合物とエチレン性不飽和二重結合を有する有機モノマーとを共重合させてなる有機−無機ハイブリッドポリマー及び／又はその加水分解重縮合物を含む場合を除く。］
【００２１】
(2)   前記錯体形成配位子は、β−ジカルボニル化合物、ポリヒドロキシ化配位子、及び、α−又はβ−ヒドロキシ酸からなる群から選ばれる、上記(1) に記載のホログラム記録媒体。
【００２２】
(3)   前記Ｓｉ以外の他の金属がＴｉであり、前記錯体形成配位子が１，３−ジオールタイプのグリコールである、上記(1) 又は(2) に記載のホログラム記録媒体。
【００２３】
(4)   前記有機金属化合物には、２つのフェニル基（Ｐｈ）が１つのＳｉに直接結合している単位（Ｐｈ−Ｓｉ−Ｐｈ）が導入されている、上記(1) 〜(3) のうちのいずれかに記載のホログラム記録媒体。
【００２４】
(5)   前記ホログラム記録層に含まれる光重合性化合物の量は、前記ホログラム記録層を基準として、５．０質量％以上５０質量％以下である、上記(1) 〜(4) のうちのいずれかに記載のホログラム記録媒体。
【００２５】
(6)   前記有機金属化合物の微粒子の粒径(particle diameter) は、動的光散乱法により該微粒子の粒子サイズ分布(particle size distribution)を求めたとき、粒子サイズ分布の最頻値(mode value)で表して、０．５ｎｍ以上５０ｎｍ以下である、上記(1) 〜(5) のうちのいずれかに記載のホログラム記録媒体。
【００２６】
(7)   前記ホログラム記録層は、少なくとも１００μｍの厚みを有する、上記(1) 〜(6) のうちのいずれかに記載のホログラム記録媒体。
【００２７】
(8)   さらに光重合開始剤を含む、上記(1) 〜(7) のうちのいずれかに記載のホログラム記録媒体。
【００２８】
(9)   前記有機金属化合物は、対応する金属の加水分解性基含有有機金属化合物及び／又はその部分的加水分解縮合物を加水分解及び縮合することにより得られたものである、上記(1) 〜(8) のうちのいずれかに記載のホログラム記録媒体。
【００２９】
(10)  波長４００〜４１０ｎｍのレーザ光による記録及び再生用の、上記(1) 〜(9) のうちのいずれかに記載のホログラム記録媒体。
【発明の効果】
【００３０】
本発明において、前記ホログラム記録層に含まれる金属原子は、前記ホログラム記録層を基準として、３．０質量％以上２０質量％以下とされている。この金属原子含有量の範囲であれば、マトリックスの無機的性質はそれほど強くなく、有機物質である光重合性モノマーの相溶性や親和性を確保することができ、且つ、マトリックスと光重合性モノマー（それから形成されるポリマー）との必要な屈折率差を得ることができる。そのため、記録露光時のモノマー移動速度、モノマー移動及び重合により生じた応力の緩和、及び、モノマーや重合により生じたポリマー成分の分散性のバランスが良好となり、ホログラム記録層中に光学的に不均一な散乱因子が形成されにくい。従って、良好なホログラム記録特性が得られると共に、記録後において前記散乱因子による散乱は極力抑えられ、記録後においても媒体の光透過率は高く維持される。
【００３１】
そのため、本発明のホログラム記録媒体は、緑色レーザ光のみならず青色レーザ光による記録／再生においても光透過率が低下することなく、良好なホログラフィックメモリ記録特性を得ることができる。
【発明を実施するための最良の形態】
【００３２】
本発明のホログラム記録媒体は、以下に説明するホログラム記録層（以下、ホログラム記録材料層ということもある）を含んでなる。通常は、ホログラム記録媒体は、支持基体（すなわち基板）とホログラム記録層とを含んでなるが、支持基体を有さずホログラム記録層のみから構成されることもある。例えば、基板上に塗布によりホログラム記録層を形成し、その後、ホログラム記録層を基板から剥離することにより、ホログラム記録層のみから構成される媒体を得ることができる。この場合、ホログラム記録層は、例えば、サブｍｍ〜ｍｍオーダーの厚膜のものである。
【００３３】
ホログラム記録層は、金属原子と有機基と酸素原子とを含み、且つ金属原子と有機基の炭素原子との直接結合（金属−炭素結合）と、酸素原子を介した金属原子同士の結合（金属−酸素−金属）とを有する有機金属化合物と、光重合性化合物とを少なくとも含んでいる。液相の光重合性化合物が前記マトリックス中に均一に相溶性良く分散されている。
【００３４】
ホログラム記録材料層に干渉性のある記録レーザ光を照射すると、露光部では光重合性有機化合物（モノマー）が重合反応を起こしポリマー化すると共に、未露光部から光重合性有機化合物が露光部へと拡散移動し、さらに露光部のポリマー化が進む。この結果、光強度分布に応じて光重合性有機化合物から生じたポリマーの多い領域とポリマーの少ない領域とが形成される。この際、前記ポリマーの多い領域から前記有機金属化合物が前記ポリマーの少ない領域に移動して、前記ポリマーの多い領域は前記有機金属化合物の少ない領域となり、前記ポリマーの少ない領域は前記有機金属化合物の多い領域となる。このようにして、露光により前記ポリマーの多い領域と前記有機金属化合物の多い領域とが形成され、前記ポリマーと前記有機金属化合物との間に屈折率差があるとき、光強度分布に応じて屈折率変化が記録される。
【００３５】
再生において、ホログラム記録材料層に再生レーザ光を照射し、上記屈折率変化を回折光（１次回折光）強度により検出する。回折効率及びダイナミックレンジ（Ｍ／＃）は、透過光（０次回折光）強度に対する回折光（１次回折光）強度の比率として定義される。記録後において、理想的な回折格子以外の散乱因子が形成されていた場合、回折光（１次回折光）強度は散乱により減少するが、同時に、透過光（０次回折光）強度も散乱により減少するので、回折効率及びダイナミックレンジ（Ｍ／＃）は低下しない。しかしながら、１次回折光の絶対量は低下する。つまり、Ｓ／Ｎ比が低下する。また、ランダムな散乱が存在すれば、ノイズ因子となるため、このこともＳ／Ｎ比の低下の原因となる。
【００３６】
一般的に考えて、透過光再生タイプの媒体については、記録後の媒体の光透過率（入射光量に対する、０次回折光の光量と１次回折光の光量の和の割合）が５０％以上、好ましくは６０％以上であれば、実用上問題のないＳ／Ｎ比を確保できると考えられる。
【００３７】
本発明のホログラム記録媒体では、ホログラム記録層に含まれる金属原子は、前記ホログラム記録層を基準として、３．０質量％以上２０質量％以下とされている。この金属原子含有量の範囲であれば、マトリックスの無機的性質はそれほど強くなく、有機物質である光重合性モノマーの相溶性や親和性を確保することができ、且つ、マトリックスと光重合性モノマー（それから形成されるポリマー）との必要な屈折率差を得ることができる。そのため、記録露光時のモノマー移動速度、モノマー移動及び重合により生じた応力の緩和、及び、モノマーや重合により生じたポリマー成分の分散性のバランスが良好となり、ホログラム記録層中に光学的に不均一な散乱因子が形成されにくい。従って、良好なホログラム記録特性が得られると共に、記録後において前記散乱因子による散乱は極力抑えられ、記録後においても媒体の光透過率は高く維持される。金属原子の含有量の上限値については、好ましくは１９．０質量％以下、より好ましくは１８．５質量％以下、下限値については、好ましくは４．０質量％以上、より好ましくは５．０質量％以上である。
【００３８】
本発明において、マトリックスを構成している前記有機金属化合物は、金属として少なくともＳｉを含み、Ｓｉ−Ｏ結合を有していることが好ましい。また、前記有機金属化合物は、金属としてさらに、Ｔｉ、Ｚｒ、Ｎｂ、Ｔａ、Ｇｅ及びＳｎからなる群から選ばれるＳｉ以外の他の金属を含み、該金属−Ｏ結合を有していることが好ましい。これらのＳｉ以外の他の金属は、Ｓｉよりも高い屈折率を有する。
【００３９】
ホログラム記録材料においてよりよい記録特性を得るためには、光重合性化合物から生じた前記ポリマーの屈折率と、前記有機金属化合物マトリックスの屈折率との差が大きいことが必要である。前記ポリマーと前記有機金属化合物の両者の屈折率の高低については、どちらを高くしてどちらを低く設計してもよい。
【００４０】
本発明においては、前記有機金属化合物の金属として、ＳｉとＳｉ以外の他の金属を用いると、前記有機金属化合物の高い屈折率を得ることができる。従って、前記有機金属化合物を高屈折率として、前記ポリマーを低屈折率として、ホログラム記録材料を設計するとよい。
【００４１】
前記有機金属化合物は、金属アルコキシド化合物及び／又はその多量体（部分的加水分解縮合物）をゾル−ゲル反応（すなわち、加水分解・重縮合）することによって形成することができる。
【００４２】
金属アルコキシド化合物は、一般式（Ｉ）：
（Ｒ2 ）j Ｍ（ＯＲ1 ）k     （Ｉ）
で表される。Ｒ2 はアルキル基又はアリール基を表し、Ｒ1 はアルキル基を表し、Ｍは金属、例えば、Ｓｉ、Ｔｉ、Ｚｒ、Ｎｂ、Ｔａ、Ｇｅ又はＳｎを表し、ｊは０、１、２又は３を表し、ｋは１以上の整数を表し、ただし、ｊ＋ｋは金属Ｍの原子価数である。Ｒ2 はｊにより異なっていてもよく、Ｒ1 はｋにより異なっていてもよい。
【００４３】
Ｒ2 が表すアルキル基は通常、炭素数１〜４程度の低級アルキル基であり、メチル基、エチル基、プロピル基、イソプロピル基、ブチル基、イソブチル基、sec-ブチル基等が挙げられる。Ｒ2 が表すアリール基としては、フェニル基が挙げられる。アルキル基、アリール基は置換基を有していてもよい。
【００４４】
Ｒ1 が表すアルキル基は通常、炭素数１〜４程度の低級アルキル基であり、メチル基、エチル基、プロピル基、イソプロピル基、ブチル基、イソブチル基、sec-ブチル基等が挙げられる。アルキル基は置換基を有していてもよい。
【００４５】
Ｍが表す金属原子としては、Ｓｉ、Ｔｉ、Ｚｒ、Ｎｂ、Ｔａ、Ｇｅ、Ｓｎが挙げられ、その他に、Ａｌ、Ｚｎ等が挙げられる。本発明においては、金属Ｍの異なる少なくとも２種の金属アルコキシド化合物（Ｉ）を用いることが好ましく、金属Ｍのうちの１種はＳｉであり、Ｓｉ以外の他の金属Ｍは、Ｔｉ、Ｚｒ、Ｎｂ、Ｔａ、Ｇｅ及びＳｎからなる群から選ばれることが好ましい。これらのうちでも、Ｔｉ、Ｚｒ及びＴａから選ばれることがより好ましい。２種の金属の組み合わせとしては、ＳｉとＴｉ、ＳｉとＴａ、ＳｉとＺｒの各組み合わせが例示される。もちろん、３種の金属の組み合わせとしてもよい。２種以上の金属を構成元素として含むことにより、金属化合物全体としての屈折率等の特性制御が容易となり、記録材料の設計上好ましい。
【００４６】
金属ＭがＳｉのアルコキシド化合物（Ｉ）としては、ｊが１又は２のものを少なくとも用いることがよい。すなわち、Ｓｉ原子と有機基の炭素原子との直接結合（Ｓｉ−Ｃ結合）を有するＳｉのアルコキシド化合物を用いて、Ｓｉ原子に有機基の炭素原子との直接結合（Ｓｉ−Ｃ結合）が導入された有機金属化合物を得ることが好ましい。
【００４７】
金属ＭがＳｉのアルコキシド化合物（Ｉ）の具体例としては、例えば、テトラメトキシシラン、テトラエトキシシラン、テトラプロポキシシラン（以上、ｊ＝０、ｋ＝４）、メチルトリメトキシシラン、エチルトリメトキシシラン、プロピルトリメトキシシラン、メチルトリエトキシシラン、エチルトリエトキシシラン、プロピルトリエトキシシラン、γ−メルカプトプロピルトリメトキシシラン、γ−メルカプトプロピルトリエトキシシラン、γ−アミノプロピルトリメトキシシラン、γ−アミノプロピルトリエトキシシラン、フェニルトリメトキシシラン、フェニルトリエトキシシラン、フェニルトリプロポキシシラン（以上、ｊ＝１、ｋ＝３）、ジメチルジメトキシシラン、ジメチルジエトキシシラン、ジフェニルジメトキシシラン（以上、ｊ＝２、ｋ＝２）等が挙げられる。
【００４８】
これらのケイ素化合物のうち、好ましいものとしては、例えば、テトラメトキシシラン、テトラエトキシシラン、メチルトリメトキシシラン、エチルトリメトキシシラン、メチルトリエトキシシラン、エチルトリエトキシシラン等が挙げられる。
【００４９】
さらに、ジフェニルジメトキシシランが好ましい。２つのフェニル基（Ｐｈ）が１つのＳｉに直接結合している単位（Ｐｈ−Ｓｉ−Ｐｈ）がマトリックス化合物に導入されると、前記マトリックス化合物の柔軟性が向上し、また、後述する光重合性化合物やそれの重合により生成する有機ポリマーとの相溶性が良好となるため好ましい。また、前記マトリックス化合物の屈折率も高くなる。Ｓｉのジフェニルアルコキシド化合物は、入手が容易であり、加水分解及び重合の反応性も良好である。また、フェニル基は置換基を有していてもよい。
【００５０】
トリメチルメトキシシラン等のモノアルコキシシラン（ｊ＝３、ｋ＝１）が存在すると、重合反応は停止されるので、モノアルコキシシランを分子量の調整に用いることができる。
【００５１】
Ｓｉ以外の金属Ｍのアルコキシド化合物（Ｉ）の具体例としては、特に限定されることなく、テトラプロポキシチタン［Ｔｉ（Ｏ−Ｐｒ）4 ］、テトラｎ−ブトキシチタン［Ｔｉ（Ｏ−ｎＢｕ）4 ］等のチタンのアルコキシド化合物；  ペンタエトキシタンタル［Ｔａ（ＯＥｔ）5 ］、テトラエトキシタンタルペンタンジオナート［Ｔａ（ＯＥｔ）4 （Ｃ5 Ｈ7 Ｏ2 ）］等のタンタルのアルコキシド化合物；  テトラｔ−ブトキシジルコニウム［Ｚｒ（Ｏ−ｔＢｕ）4 ］、テトラｎ−ブトキシジルコニウム［Ｚｒ（Ｏ−ｎＢｕ）4 ］等のジルコニウムのアルコキシド化合物が挙げられる。これらの他にも、金属のアルコキシド化合物を用いることができる。
【００５２】
また、金属アルコキシド化合物（Ｉ）の多量体（金属アルコキシド化合物（Ｉ）の部分的加水分解縮合物に相当する）を用いてもよい。例えば、チタンブトキシド多量体（テトラブトキシチタンの部分的加水分解縮合物に相当する）を用いてもよい。金属アルコキシド化合物（Ｉ）と金属アルコキシド化合物（Ｉ）の多量体とを併用してもよい。
【００５３】
前記用いる金属アルコキシド化合物（Ｉ）におけるＳｉアルコキシド化合物とＳｉ以外の金属Ｍのアルコキシド化合物との配合量は、所望の屈折率が得られるように適宜決定すればよい。例えば、Ｓｉの数に対するＳｉ以外の金属Ｍの数（Ｔｉ、Ｚｒ、Ｎｂ、Ｔａ、Ｇｅ及びＳｎ、及びその他の任意の金属（例えばＡｌ、Ｚｎ）の合計数として）のａｔｍ比（Ｓｉ以外の金属Ｍ／Ｓｉ）が０．１／１．０〜１０／１．０となるようにするとよい。
【００５４】
また、有機金属化合物マトリックスには、上記した以外のその他の微量の元素が含まれていてもよい。
【００５５】
本発明において、前記マトリックスの構成金属として、Ｔｉ、Ｚｒ、Ｎｂ、Ｔａ、Ｇｅ又はＳｎなどが含まれている場合には、それら金属原子の少なくとも一部には錯体形成配位子が配位していることが好ましい。錯体形成配位子としては、いわゆるキレート配位子を用いることができ、例えば、β−ジカルボニル化合物、ポリヒドロキシ化配位子、及び、α−又はβ−ヒドロキシ酸、エタノールアミン類等が挙げられる。β−ジカルボニル化合物としては、アセチルアセトン（ＡｃＡｃ）、ベンゾイルアセトン等のβ−ジケトン、エチルアセトアセテート（ＥｔＡｃＡｃ）等のβ−ケトエステルが挙げられる。ポリヒドロキシ化配位子としては、グリコール（特に１，３−ジオールタイプのもの、例えば、１，３−プロパンジオール、２−エチル−１，３−ヘキサンジオール；又はポリアルキレングリコール）、α−又はβ−ヒドロキシ酸としては、乳酸、グリセリン酸、酒石酸、クエン酸、トロパ酸、ベンジル酸等が挙げられる。その他の配位子としては、シュウ酸が挙げられる。
【００５６】
Ｓｉのアルコキシド化合物と、Ｓｉ以外の他の金属（Ｔｉ、Ｚｒ、Ｎｂ、Ｔａ、Ｇｅ又はＳｎなど）のアルコキシド化合物との混合物をゾル−ゲル反応に供すると、Ｓｉのアルコキシド化合物は加水分解及び重合反応の速度が一般に小さく、上記Ｓｉ以外の他の金属のアルコキシド化合物は加水分解及び重合反応の速度が大きいので、Ｓｉ以外の他の金属の酸化物が凝集してしまい、均質なゾル−ゲル反応生成物は得られない。本発明者らが検討したところ、上記Ｓｉ以外の他の金属のアルコキシド化合物に錯体形成配位子を配位させて化学修飾することによって、その加水分解及び重合反応を抑制でき、Ｓｉのアルコキシド化合物との混合物から均質なゾル−ゲル反応生成物が得られることを見いだした。
【００５７】
例えば、Ｔｉアルコキシド化合物の場合には、１，３−プロパンジオール、１，３−ブタンジオール、２−メチル−１，３−プロパンジオール、２−エチル−１，３−ヘキサンジオール、２−メチル−２，４−ペンタンジオール等のグリコールを配位させることが好ましい。
【００５８】
上述したグリコール（すなわち１，３−ジオール）は、Ｔｉアルコキシド化合物原料のＴｉ原子へ配位しやすく、Ｔｉ原子の配位座を満たし、ゾル−ゲル反応中にさらに別の配位性化合物がＴｉ原子に配位することを阻害する共に、加水分解及び重合反応が抑制されるものと考えられる。Ｔｉアルコキシド化合物へのグリコールの配位は、テトラブトキシチタン、テトラエトキシチタン等のＴｉアルコキシド化合物とグリコールとを、エタノール、ブタノール等の溶媒中で、例えば室温にて混合し、攪拌することにより行うとよい。この際の溶媒は、ゾル−ゲル反応において用いる溶媒と同じ溶媒を用いるとよい。このようにして、グリコールが配位したＴｉのアルコキシド化合物を調製する。なお、グリコールとして、ゼミナルジオールは、Ｔｉに配位できないか、あるいは配位能に乏しいと考えられる。
【００５９】
また、Ｔｉアルコキシド化合物の場合には、グリコールとしてポリアルキレングリコールを配位させることも好ましい。ポリアルキレングリコールとしては、ジエチレングリコール、トリエチレングリコール、テトラエチレングリコール、ジプロピレングリコール、トリプロピレングリコール、テトラプロピレングリコール等が挙げられる。
【００６０】
上述したポリアルキレングリコールは、１，３−ジオールと同様に、Ｔｉアルコキシド化合物原料のＴｉ原子へ配位しやすく、Ｔｉ原子の配位座を満たし、ゾル−ゲル反応中にさらに別の配位性化合物がＴｉ原子に配位することを阻害する。Ｔｉアルコキシド化合物へのポリアルキレングリコールの配位は、１，３−ジオールの配位の場合と同様に行うとよい。上述したポリアルキレングリコールの中でも、配位能、入手の容易さから、ジプロピレングリコールが好ましい。
【００６１】
例えば、Ｚｒのアルコキシド化合物Ｚｒ（ＯＲ）4 （ここで、Ｒはアルキル基）に錯体形成配位子が配位して、Ｚｒ（ＯＲ）2 （ＡｃＡｃ）2 のようなアルコキシド化合物に変化し、その結果、加水分解及び重合反応に寄与できるアルコキシ基の数が減少すること、さらに、アセチルアセトン（ＡｃＡｃ）のような錯体形成配位子の立体的因子によって、アルコキシ基の反応性が抑制されること、によって加水分解及び重合反応が抑制されるものと考えられる。Ｔａのアルコキシド化合物Ｔａ（ＯＲ）5 についても同様である。このようにして、本発明における好ましい前記マトリックスは、非常に均一な形態のゲル状もしくはゾル状のものである。
【００６２】
用いる錯体形成配位子の量は特に限定されないが、上述の反応抑制作用を考慮して、Ｔｉアルコキシド化合物、Ｚｒアルコキシド化合物、又はその他の金属のアルコキシド化合物の量を基準に適宜決定するとよい。
【００６３】
前記金属アルコキシド化合物の加水分解及び重合反応は、公知のゾル−ゲル法におけるのと同様の操作及び条件で実施することができる。例えば、所定割合の金属アルコキシド化合物原料（例えば、前記錯体形成配位子が配位したＴｉのアルコキシド化合物、及びＳｉのアルコキシド化合物、及び必要に応じてその他の金属のアルコキシド化合物）を、適切な良溶媒に溶かして均一溶液として、その溶液に適当な酸触媒を滴下し、水の存在下で溶液を攪拌することにより、反応を行うことができる。溶媒の量は、限定されないが、金属アルコキシド化合物全体１００重量部に対して１０〜１０００重量部とするとよい。
【００６４】
このような溶媒としては、例えば、水；  メタノール、エタノール、プロパノール、イソプロパノール、ブタノールなどのアルコール類；  ジエチルエーテル、ジオキサン、ジメトキシエタン、テトラヒドロフランなどのエーテル類；  Ｎ−メチルピロリドン、アセトニトリル、Ｎ，Ｎ−ジメチルホルムアミド、Ｎ，Ｎ−ジメチルアセトアミド、ジメチルスルホキシド、アセトン、ベンゼン等が挙げられる。これらの中から適宜選択すればよい。あるいはこれらの混合溶媒とすることもできる。
【００６５】
また、酸触媒としては、例えば、塩酸、硫酸、硝酸、リン酸などの無機酸；  ギ酸、酢酸、トリクロロ酢酸、トリフルオロ酢酸、プロピオン酸、メタンスルホン酸、エタンスルホン酸、ｐ−トルエンスルホン酸などの有機酸等が挙げられる。
【００６６】
加水分解重合反応は、金属アルコキシド化合物の反応性にもよるが、一般に室温でも行うことができ、０〜１５０℃程度の温度、好ましくは室温〜５０℃程度の温度で行うことができる。反応時間は、反応温度との関係で適宜定めればよいが、０．１〜２４０時間程度である。また、反応は、窒素ガス等の不活性雰囲気下で行ってもよく、０．５〜１気圧程度の減圧下で、重合反応で生成するアルコールを除去しながら行ってもよい。
【００６７】
前記加水分解の前、加水分解している時、又は加水分解の後において、後述する光重合性有機化合物を混合する。光重合性有機化合物と金属アルコキシド化合物原料は、加水分解後混合しても良いし、加水分解している時あるいは加水分解前に混合しても良い。加水分解後に混合する場合には、均一に混合するために、マトリックスあるいはその前駆体を含むゾル−ゲル反応系がゾルの状態で、光重合性有機化合物を添加混合することが好ましい。また、光重合開始剤や光増感剤の混合も、前記加水分解の前、加水分解している時、又は加水分解の後において行うことができる。
【００６８】
光重合性化合物が混合されたマトリックス前駆体の重縮合反応を進行させ、ゾル状態のマトリックス中に光重合性化合物が均一に混合されたホログラム記録材料液が得られる。ホログラム記録材料液を基板上に塗布し、溶媒乾燥し、フィルム状のホログラム記録材料層が得られる。このようにして有機金属化合物マトリックス中に光重合性化合物が均一に含有されたホログラム記録材料層が作製される。
【００６９】
このようにして、錯体形成配位子が配位した状態でのＳｉ以外の他の金属アルコキシド化合物（例えば、グリコールが配位した状態でのＴｉアルコキシド化合物）をゾル−ゲル反応に供することにより、Ｓｉ以外の他の金属アルコキシド化合物の反応を抑制することができ、得られるマトリックスは均一なものとなる。
【００７０】
マトリックスを構成する前記有機金属化合物は通常微粒子形態である。前記微粒子の粒径は、動的光散乱法により該微粒子の粒子サイズ分布を求めたとき、粒子サイズ分布の最頻値で表して、０．５ｎｍ以上５０ｎｍ以下であることが好ましい。粒子サイズ分布の最頻値が５０ｎｍを超えると、青色レーザを用いたホログラム記録の場合、レーリー散乱が生じてしまい、良好な記録特性を得ることが難しい。粒子サイズ分布の最頻値が０．５ｎｍ未満のものは製造が難しい。また、前記微粒子は粒子径の揃ったものであることが好ましい。
【００７１】
微粒子の粒子サイズ分布の最頻値を求める手法は公知である。すなわち、動的光散乱法により微粒子のブラウン運動を測定し、粒子サイズとの関係付けを行う。そのため、粒子をレーザ光で照射し、散乱光の強度変動を解析する。強度変動より求めた相関関数の減衰速度とストークス−アインシュタイン方程式の関係より粒子サイズ分布を算出する。粒子サイズ分布の最頻値（ピークトップ値）を求める。
【００７２】
また、前記金属化合物の微粒子を作製する際の適切なときに、微粒子の表面に光重合性基を導入してもよい。光重合性基の導入は、シランカップリング剤、チタンカップリング剤などのカップリング剤を用いてもよいし、アクリロイル基含有化合物を用いてもよい。
【００７３】
本発明においては、上述したように、ホログラム記録層に含まれる金属原子は、前記ホログラム記録層を基準として、３．０質量％以上２０質量％以下とされている。金属原子以外の残部は、マトリックスを構成している酸素原子、及び前記錯体形成配位子のような有機成分（任意成分）；非重合性バインダー（任意成分）；及び後述する光重合性化合物（必須成分）である。
【００７４】
上述したように、前記錯体形成配位子の使用は、均一なマトリックスを得るために好ましく、その上、前記錯体形成配位子はマトリックス中における有機成分としての役割をも果たし、有機成分である光重合性化合物の相溶性や親和性を向上させる。従って、金属原子以外の残部として、前記錯体形成配位子の割合を多くすることは好ましい。
【００７５】
一方、光重合性化合物を多く使用すると、記録時あるいは記録後のポストキュア露光時において、媒体の収縮を助長してしまう。そのため、本発明において、前記ホログラム記録層に含まれる光重合性化合物は、前記ホログラム記録層を基準として、５．０質量％以上５０質量％以下とすることが好ましい。５．０質量％未満では、記録の際に大きな屈折率変化を得られにくく、５０質量％を超えると、媒体の収縮を助長してしまう。光重合性化合物の含有量の上限値については、好ましくは４０質量％以下、より好ましくは３５質量％以下、下限値については、好ましくは５．５質量％以上、より好ましくは６．０質量％以上である。
【００７６】
本発明において、光重合性化合物は光重合可能なモノマーである。光重合性化合物としては、ラジカル重合性化合物及びカチオン重合性化合物の中から選ばれる化合物を用いることができる。
【００７７】
ラジカル重合性化合物としては、分子内に１つ以上のラジカル重合性不飽和二重結合を有するものであれば特に制限はないが、例えば、（メタ）アクリロイル基、ビニル基を有する単官能又は多官能化合物を用いることができる。なお、（メタ）アクリロイル基とは、メタクリロイル基、及びアクリロイル基を総称する表記である。
【００７８】
このようなラジカル重合性化合物のうち、（メタ）アクリロイル基を有する化合物としては、フェノキシエチル（メタ）アクリレート、２−メトキシエチル（メタ）アクリレート、２−ヒドロキシエチル（メタ）アクリレート、ベンジル（メタ）アクリレート、シクロヘキシル（メタ）アクリレート、エトキシジエチレングリコール（メタ）アクリレート、メトキシポリエチレングリコール（メタ）アクリレート、メチル（メタ）アクリレート、ポリエチレングリコール（メタ）アクリレート、ポリプロピレングリコール（メタ）アクリレート、ステアリル（メタ）アクリレート等の単官能（メタ）アクリレート；
トリメチロールプロパントリ（メタ）アクリレート、ペンタエリスリトールテトラ（メタ）アクリレート、ジペンタエリスリトールヘキサ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ビス（２−ヒドロキシエチル）イソシアヌレートジ（メタ）アクリレート、2,2-ビス〔4-（アクリロキシ・ジエトキシ）フェニル〕プロパン等の多官能（メタ）アクリレート；
が挙げられるが、必ずしもこれらに限定されるものではない。
【００７９】
また、ビニル基を有する化合物としては、モノビニルベンゼン、エチレングリコールモノビニルエーテル等の単官能ビニル化合物；  ジビニルベンゼン、エチレングリコールジビニルエーテル、ジエチレングリコールジビニルエーテル、トリエチレングリコールジビニルエーテル等の多官能ビニル化合物が挙げられるが、必ずしもこれらに限定されるものではない。
【００８０】
ラジカル重合性化合物の１種のみを用いてもよく、２種以上を併用してもよい。本発明において、前記金属化合物を高屈折率とし、有機ポリマーを低屈折率とする場合には、上記のラジカル重合性化合物のうちで芳香族基を有していない低屈折率（例えば、屈折率１．５以下）のものが好ましい。また、前記金属化合物との相溶性をより向上させるために、より親水的なポリエチレングリコール（メタ）アクリレート、ポリエチレングリコールジ（メタ）アクリレート等のグリコール誘導体が好ましい。
【００８１】
カチオン重合性化合物としては、環状エーテル基及びビニルエーテル基の中から選択される少なくとも１つの反応性基を有するものであれば、特にその構造は限定されない。
【００８２】
このようなカチオン重合性化合物のうち、環状エーテル基を有する化合物としては、例えばエポキシ基や脂環エポキシ基、オキセタニル基を有する化合物が挙げられる。
【００８３】
エポキシ基を有する化合物として、具体的には、1,2-エポキシヘキサデカン、２−エチルヘキシルジグリコールグリシジルエーテル等の単官能エポキシ化合物；  ビスフェノールＡジグリシジルエーテル、ノボラック型エポキシ樹脂類、トリスフェノールメタントリグリシジルエーテル、1,4-ブタンジオールジグリシジルエーテル、1,6-ヘキサンジオールジグリシジルエーテル、グリセリントリグリシジルエーテル、トリメチロールプロパントリグリシジルエーテル、プロピレングリコールジグリシジルエーテル、ポリエチレングリコールジグリシジルエーテル等の多官能エポキシ化合物が挙げられる。
【００８４】
また、脂環エポキシ基を有する化合物として、具体的には、1,2-エポキシ-4- ビニルシクロヘキサン、D-2,2,6-トリメチル-2,3- エポキシビシクロ[3,1,1] ヘプタン、3,4-エポキシシクロヘキシルメチル（メタ）アクリレート等の単官能化合物；  2,4-エポキシシクロヘキシルメチル-3,4- エポキシシクロヘキサンカルボキシレート、ビス（3,4-エポキシシクロヘキシルメチル）アジペート、2-（3,4-エポキシシクロヘキシル-5,5- スピロ-3,4- エポキシ）シクロヘキサノン−メタ−ジオキサン、ビス（2,3-エポキシシクロペンチル）エーテル、ＥＨＰＥ−3150（ダイセル化学工業（株）製、脂環式エポキシ樹脂）等の多官能化合物が挙げられる。
【００８５】
オキセタニル基を有する化合物として、具体的には、３−エチル−３−ヒドロキシメチルオキタセン、３−エチル−３−（２−エチルヘキシロキシメチル）オキタセン、３−エチル−３−（シクロヘキシロキシメチル）オキタセン等の単官能オキセタニル化合物；  1,4-ビス〔（３−エチル−３−オキセタニルメトキシ）メチル〕ベンゼン、1,3-ビス〔（３−エチル−３−オキセタニルメトキシ）メチル〕プロパン、エチレングリコールビス（３−エチル−３−オキセタニルメチル）エーテル、トリメチロールプロパントリス（３−エチル−３−オキセタニルメチル）エーテル、ペンタエリスリトールテトラキス（３−エチル−３−オキセタニルメチル）エーテル、ジペンタエリスリトールヘキサキス（３−エチル−３−オキセタニルメチル）エーテル、エチレンオキサイド変性ビスフェノールＡビス（３−エチル−３−オキセタニルメチル）エーテル等の多官能オキセタニル化合物が挙げられる。
【００８６】
カチオン重合性化合物のうち、ビニルエーテル基を有する化合物として、具体的には、トリエチレングリコールモノビニルエーテル、シクロヘキサンジメタノールモノビニルエーテル、４−ヒドロキシシクロヘキシルビニルエーテル等の単官能化合物；  トリエチレングリコールジビニルエーテル、テトラエチレングリコールジビニルエーテル、トリメチロールプロパントリビニルエーテル、シクロヘキサン-1,4- ジメチロールジビニルエーテル、1,4-ブタンジオールジビニルエーテル、ポリエステルジビニルエーテル、ポリウレタンポリビニルエーテル等の多官能化合物が挙げられる。
【００８７】
カチオン重合性化合物の１種のみを用いてもよく、２種以上を併用してもよい。また、光重合性化合物として、上記例示のカチオン重合性化合物のオリゴマーを用いてもよい。本発明において、前記金属化合物を高屈折率とし、有機ポリマーを低屈折率とする場合には、上記のカチオン重合性化合物のうちで芳香族基を有していない低屈折率（例えば、屈折率１．５以下）のものが好ましい。また、前記金属化合物との相溶性をより向上させるために、より親水的なポリエチレングリコールジグリシジルエーテル等のグリコール誘導体が好ましい。
【００８８】
本発明において、ホログラム記録材料には、さらに記録光の波長に対応する光重合開始剤が含まれることが好ましい。光重合開始剤が含まれていると、記録の際の露光により光重合性化合物の重合が促進され、より高感度が得られるようになる。
【００８９】
光重合性化合物としてラジカル重合性化合物を用いた場合には、光ラジカル開始剤を用いる。一方、光重合性化合物としてカチオン重合性化合物を用いた場合には、光カチオン開始剤を用いる。
【００９０】
光ラジカル開始剤としては、例えば、ダロキュア1173、イルガキュア784 、イルガキュア651 、イルガキュア184 、イルガキュア907 （いずれもチバスペシャルティ・ケミカルズ社製）が挙げられる。光ラジカル開始剤の含有量は、例えば、ラジカル重合性化合物を基準として０．１〜１０重量％程度、好ましくは０．５〜５重量％程度である。
【００９１】
光カチオン開始剤としては、例えば、ジアゾニウム塩、スルホニウム塩、ヨードニウム塩等のオニウム塩を用いることができ、特に、芳香族オニウム塩を用いることが好ましい。その他、フェロセン誘導体等の鉄−アレーン錯体や、アリールシラノール−アルミニウム錯体等も好ましく用いることができ、これらの中から適宜選択するとよい。具体的には、サイラキュアＵＶＩ−6970、サイラキュアＵＶＩ−6974、サイラキュアＵＶＩ−6990（いずれも米国ダウケミカル社製）、イルガキュア264 、イルガキュア250 （いずれもチバスペシャルティケミカルズ社製）、ＣＩＴ−1682（日本曹達製）等が挙げられる。光カチオン開始剤の含有量は、例えば、カチオン重合性化合物を基準として０．１〜１０重量％程度、好ましくは０．５〜５重量％程度である。
【００９２】
光重合開始剤の他に記録光波長に対応した光増感剤となる色素などが含有されることが好ましい。光増感剤としては、例えば、チオキサンテン−９−オン、２，４−ジエチル−９Ｈ−チオキサンテン−９−オン等のチオキサントン類、キサンテン類、シアニン類、メロシアニン類、チアジン類、アクリジン類、アントラキノン類、及びスクアリリウム類等が挙げられる。光増感剤の使用量は、光ラジカル開始剤の３〜５０重量％程度、例えば１０重量％程度とするとよい。
【００９３】
このようにして、有機金属化合物マトリックス中に光重合性有機化合物が均一に含有されたホログラム記録材料層を有するホログラム記録媒体が作製される。
【００９４】
本発明のホログラム記録媒体は、緑色レーザ光のみならず波長３５０〜４５０ｎｍ、特に波長４００〜４１０ｎｍの青色レーザ光による記録／再生にも好適である。透過光によって再生を行う場合、波長４０５ｎｍにおいて５０％以上の光透過率を有することが好ましく、反射光によって再生を行う場合、波長４０５ｎｍにおいて２５％以上の光反射率を有することが好ましい。
【００９５】
ホログラム記録媒体は、用いる光学系装置によって、透過光によって再生を行う構成の媒体（以下、透過光再生タイプという）、又は反射光によって再生を行う構成の媒体（以下、反射光再生タイプという）のいずれかである。
【００９６】
透過光再生タイプの媒体は、読み取りのためのレーザ光が媒体に入射し、入射した前記レーザ光がホログラム記録材料層の記録済み信号によって回折し、媒体を透過した前記レーザ光を撮像素子によって電気信号に変換するように構成されている。すなわち、透過光再生タイプの媒体においては、媒体への再生レーザ光の入射側とは反対の側へ検出されるべきレーザ光が透過する。透過光再生タイプの媒体は、通常、記録材料層が２つの支持基体に挟まれた構成である。用いる光学系装置は、媒体を基準として、光源から発振された再生レーザ光の入射側とは反対の側に、透過レーザ光を検出する撮像素子が設けられている。
【００９７】
従って、透過光再生タイプの媒体においては、支持基体、記録材料層、及びその他の任意の層の全てが透光性材料からなり、再生レーザ光の透過を遮る要素は実質的に存在してはならない。支持基体は、通常、ガラス、又は樹脂製の剛性基板である。
【００９８】
一方、反射光再生タイプは、読み取りのためのレーザ光が媒体に入射し、入射した前記レーザ光がホログラム記録材料層の記録済み信号によって回折し、その後反射膜によって反射され、反射した前記レーザ光を撮像素子によって電気信号に変換するように構成されている。すなわち、反射光再生タイプの媒体においては、媒体への再生レーザ光の入射側と同じ側に検出されるべきレーザ光が反射する。反射光再生タイプの媒体は、通常、再生レーザ光の入射側に位置する支持基体の上に記録材料層が設けられ、記録材料層上に反射膜及び支持基体が設けられている構成である。用いる光学系装置は、媒体を基準として、光源から発振された再生レーザ光の入射側と同じ側に、反射レーザ光を検出する撮像素子が設けられている。
【００９９】
従って、反射光再生タイプの媒体においては、再生レーザ光の入射側に位置する支持基体、記録材料層、及びその他の任意の層のうちの反射膜よりも再生レーザ光の入射側に位置する層は、それぞれ透光性材料からなり、入射する及び反射する再生レーザ光を遮る要素は実質的に存在してはならない。支持基体は、通常、ガラス、又は樹脂製の剛性基板であり、再生レーザ光の入射側に位置する支持基体は、透光性が必要である。
【０１００】
透過光再生タイプの媒体、又は反射光再生タイプの媒体のいずれであっても、ホログラム記録材料層が波長４０５ｎｍにおいて例えば５０％以上の高い光透過率を有することが重要である。例えば、マトリックス材料（金属化合物材料）のみからなる層（厚み１００μｍ）を考慮した場合、波長４０５ｎｍにおいて９０％以上の高い光透過率を有していると好ましい。
【０１０１】
上述のようにして得られたホログラム記録材料層は、記録後においても、青色レーザの高い透過率を有する。そのため、記録材料層の厚み１００μｍとした場合であっても、透過光再生タイプの場合、波長４０５ｎｍにおいて５０％以上、好ましくは５５％以上の光透過率を有する記録媒体が得られ、又は、反射光再生タイプの場合、波長４０５ｎｍにおいて２５％以上、好ましくは２７．５％以上の光反射率を有する記録媒体が得られる。高多重性を確保したホログラフィックメモリ記録特性を達成するためには、１００μｍ以上、好ましくは２００μｍ以上の厚みの記録材料層が必要となるが、本発明によれば、例えば１ｍｍの記録材料層厚みとした場合においても、波長４０５ｎｍにおいて５０％以上の光透過率（透過光再生タイプ）、又は波長４０５ｎｍにおいて２５％以上の光反射率（反射光再生タイプ）を確保することができる。
【０１０２】
上記ホログラム記録材料層を用いることで、データストレージに適した１００μｍ以上の記録層厚みをもつホログラム記録媒体を得ることができる。ホログラム記録媒体は、基板上にフィルム状のホログラム記録材料を形成したり、あるいは、フィルム状のホログラム記録材料を基板間に挟み込むことにより作製できる。
【０１０３】
透過光再生タイプの媒体においては、基板には、ガラスや樹脂などの記録再生波長に対して透明な材料が用いられることが好ましい。ホログラム記録材料層とは反対側の基板の表面には、ノイズ防止のため記録再生波長に対する反射防止膜が施され、またアドレス信号等が付与されていることが好ましい。ホログラム記録材料の屈折率と基板の屈折率とは、ノイズとなる界面反射を防止するため、ほぼ等しいことが好ましい。また、ホログラム記録材料層と基板との間に、記録材料や基板とほぼ同等の屈折率を有する樹脂材料やオイル材料からなる屈折率調整層を設けてもよい。基板間のホログラム記録材料層の厚みを保持するために、前記基板間の厚みに適したスペーサを設けてもよい。また、記録材料媒体の端面は、記録材料の封止処理がなされていることが好ましい。
【０１０４】
反射光再生タイプの媒体においては、再生レーザ光の入射側に位置する基板には、ガラスや樹脂などの記録再生波長に対して透明な材料が用いられることが好ましい。再生レーザ光の入射側とは反対側に位置する基板としては、反射膜付き基板を用いる。具体的には、ガラス又は樹脂製の剛性基板（透光性は必要ではない）の表面に、例えばＡｌ、Ａｇ、Ａｕ、又はこれら金属を主成分とする合金などからなる反射膜を、蒸着、スパッタリング、イオンプレーティング等の各種成膜法によって成膜し、反射膜付き基板を得る。この基板の反射膜表面にホログラム記録材料層を所定厚みで設け、さらにこの記録材料層表面に、透光性基板を貼り合わせる。ホログラム記録材料層と前記反射膜との間、及び／又はホログラム記録材料層と前記透光性基板との間に接着剤層、平坦化層等が設けられてもよいが、それらの層もレーザ光透過の妨げになってはならない。それら以外のことは、上記の透過光再生タイプの媒体におけるのと同様である。
【０１０５】
本発明のホログラム記録媒体は、緑色レーザ光によって記録・再生されるシステムのみならず、波長３５０〜４５０ｎｍの青色レーザ光によって記録・再生されるシステムにも好適に用いることができる。
【実施例】
【０１０６】
以下に実施例を挙げて本発明をさらに具体的に説明するが、本発明はこれら実施例に限定されるものではない。
【０１０７】
［実施例１］
（マトリックス材料の合成）
テトラ−ｎ−ブトキシチタン（Ｔｉ（ＯＢｕ）4 、（株）高純度化学研究所製）３．６５ｇと、２−エチル−１，３−ヘキサンジオール（東京化成工業（株）製）３．１ｇとをｎ−ブタノール溶媒１ｍＬ中で室温にて混合し、１０分間攪拌した。Ｔｉ（ＯＢｕ）4 ／２−エチル−１，３−ヘキサンジオール＝１／２（モル比）。この反応液にジフェニルジメトキシシラン（信越化学工業（株）製、ＬＳ−５３００）１．９６ｇと、ヒドロキシメチルトリエトキシシラン０．５２ｇとを加え、金属アルコキシド溶液とした。Ｔｉ／Ｓｉ＝１／１（モル比）。
水０．２ｍＬ、２Ｎ塩酸水溶液０．０８ｍＬ、及び溶媒エタノール１ｍＬからなる溶液を、前記金属アルコキシド溶液に攪拌しながら室温で滴下し、３０分間攪拌を続け加水分解反応及び縮合反応を行った。このようにして、ゾル溶液を得た。
【０１０８】
得られたゾル溶液について、動的光散乱法により、粒子径測定を行ったところ、粒子サイズ分布の最頻値として約２．０ｎｍであった。測定は、Ｓｙｓｍｅｘ製  ＺＥＴＡＳＩＺＥＲ  Ｎａｎｏ−ＺＳを用いて行った。
【０１０９】
（光重合性化合物）
光重合性化合物としてポリエチレングリコールジアクリレート（東亜合成（株）製、Ｍ−２４５）１００重量部に、光重合開始剤としてイルガキュアＩＲＧ−９０７（チバ・スペシャリティ・ケミカルズ（株）製）３重量部と、光増感剤として２，４−ジエチル−９Ｈ−チオキサンテン−９−オン  ０．３重量部とを加え、光重合性化合物を含む混合物とした。
【０１１０】
（ホログラム記録材料）
マトリックス材料（不揮発分として）の割合が８９重量部、光重合性化合物の割合が１１重量部となるように、前記ゾル溶液と光重合性化合物の混合物とを室温にて混合し、遮光した状態で更に１時間、ゾル−ゲル反応を十分に進行させ、ホログラム記録材料溶液を得た。
【０１１１】
得られたホログラム記録材料溶液を、次に説明するようにガラス基板上に塗布し、乾燥して記録媒体サンプルとした。
【０１１２】
ホログラム記録媒体の概略断面を示す図１を参照して説明する。
片面に反射防止膜(22a) が設けられた１ｍｍ厚のガラス基板(22)を準備した。ガラス基板(22)の反射防止膜(22a) が設けられていない面上に、所定厚みのスペーサ(24)をおき、得られたホログラム記録材料溶液を塗布し、室温で２時間乾燥し、次いで８０℃で７２時間乾燥し、溶媒を揮発させた。この乾燥工程により、有機金属化合物のゲル化（縮合反応）を進行させ、有機金属化合物と光重合性化合物とが均一に分散した乾燥膜厚３００μｍのホログラム記録材料層(21)を得た。
【０１１３】
なお、金属原子の含有量の測定を行う場合は、前記乾燥後の記録材料層を掻き出して、それを測定用の試料とした。
【０１１４】
（ホログラム記録媒体）
ガラス基板(22)上に形成されたホログラム記録材料層(21)上を片面に反射防止膜(23a) が設けられた別の１ｍｍ厚のガラス基板(23)でカバーした。この際、ガラス基板(23)の反射防止膜(23a) が設けられていない面がホログラム記録材料層(21)面と接するようにカバーした。また、この際、ガラス基板(23)と記録材料層(21)との界面に気泡を内包しないように、ゆっくりと注意深くカバーした。このようにして、ホログラム記録材料層(21)を２枚のガラス基板(22)(23)で挟んだ構造をもつホログラム記録媒体(11)を得た。
【０１１５】
（金属原子含有量の測定）
前記乾燥後の記録材料層から掻き出された記録材料の試料を、白金るつぼに０．１ｇ秤量し、９００℃で１０時間焼成した。次いで、焼成後の試料に炭酸ナトリウム／四ホウ酸ナトリウムを加えてアルカリ加熱融解し、その後、４Ｎ塩酸を添加し、加熱溶解した。得られた溶解液をメスフラスコで定容し、分析液とした。
この分析液に含まれる金属原子量をＩＣＰ−ＡＥＳ（（株）島津製作所製ＩＣＰＳ−８０００）にて定量した。測定結果から求めた金属原子含有量は、１２．７ｗｔ％（質量％）であった。なお、材料組成から求めた金属原子含有量（理論値）は１２．９ｗｔ％（質量％）である。
【０１１６】
（特性評価）
得られたホログラム記録媒体サンプルについて、図２に示すようなホログラム記録光学系において、特性評価を行った。図２の紙面の方向を便宜的に水平方向とする。
【０１１７】
図２において、ホログラム記録媒体サンプル(11)は、記録材料層が水平方向と垂直となるようにセットされている。
【０１１８】
図２のホログラム記録光学系において、シングルモード発振の半導体レーザ（４０５ｎｍ）の光源(101) を用い、この光源(101) から発振した光を、ビーム整流器(102) 、光アイソレータ(103) 、シャッター(104) 、凸レンズ(105) 、ピンホール(106) 、及び凸レンズ(107) によって空間的にフィルタ処理しコリメートし、直径約１０ｍｍのビーム径に拡大した。拡大されたビームを、ミラー(108) 及び１／２波長板(109) を介して４５°（ｄｅｇ）偏光の光を取り出し、偏光ビームスプリッター(110) でＳ波／Ｐ波＝１／１に分割した。分割されたＳ波をミラー(115) 、偏光フィルタ(116) 、虹彩絞り(117) を介して、及び分割されたＰ波を１／２波長板(111) を用いてＳ波に変換しミラー(112) 、偏光フィルタ(113) 、虹彩絞り(114) を介して、ホログラム記録媒体サンプル(11)に対する２光束の入射角合計θが４５°となるようにし、サンプル(11)で２光束の干渉縞を記録した。
【０１１９】
ホログラムはサンプル(11)を水平方向に回転させて多重化（角度多重：Angle multiplexing，サンプル角度−２１°〜＋２１°，角度間隔０．６°）して記録した。多重度は７１であった。記録時には虹彩絞り(114) 、同(117) を直径４ｍｍにして露光した。なお、２光束が成す角θの２等分線（図示されていない）に対して、サンプル(11)面が９０°となる位置を、上記サンプル角度±０°とした。
【０１２０】
ホログラム記録後、残留する未反応成分を反応させるため、サンプル(11)面全体に、波長４００ｎｍの青色ＬＥＤで十分な光を照射した。この際、照射光がコヒーレント性をもたないよう、透過率８０％のアクリル樹脂製拡散板を介して露光した（ポストキュアと呼ぶ）。再生の際には、シャッター(121) により遮光し、虹彩絞り(117) を直径１ｍｍにして１光束のみ照射して、サンプル(11)を水平方向に−２３°〜＋２３°まで連続的に回転させ、それぞれの角度位置において回折効率をパワーメータ(120) で測定した。記録前後において記録材料層の体積変化（記録収縮）や平均屈折率の変化がない場合には、前記水平方向の回折ピーク角度は記録時と再生時とで一致する。しかしながら、実際には、記録収縮や平均屈折率の変化が起こるため、再生時の水平方向の回折ピーク角度は、記録時の水平方向の回折ピーク角度から僅かにずれる。このため、再生時においては、水平方向の角度を連続的に変化させ、回折ピークが出現した時のピーク強度から回折効率を求めた。なお、図２において、(119) はこの実施例では用いられていないパワーメータである。
【０１２１】
このとき、ダイナミックレンジ：Ｍ／＃（各回折ピークにおける回折効率の平方根の総和）は２４．３（ホログラム記録材料層の厚みを１ｍｍとした時に換算した値）と高い値が得られた。
また、記録露光前（初期）の４０５ｎｍにおける媒体（記録層厚：３００μｍ）の光透過率は８３．０％であった。記録後（青色ＬＥＤによるポストキュア後）の４０５ｎｍにおける媒体の光透過率は８０．５％であり、ほぼ初期の光透過率を維持していた。
【０１２２】
［比較例１］
以下の手順でマトリックス材料を合成した以外は、実施例１と同様にして記録層厚３００μｍのホログラム記録媒体を得た。ただし、ホログラム記録材料溶液の塗布後の乾燥条件については、実施例１の「室温で２時間乾燥、次いで８０℃で７２時間乾燥」を「室温で２時間乾燥、次いで４０℃で７２時間乾燥」に変更した。
【０１２３】
（マトリックス材料の合成）
下式で示されるチタンブトキシド１０量体（日本曹達（株）製、Ｂ−１０）７．２ｇと、ジフェニルジメトキシシラン（信越化学工業（株）製、ＬＳ−５３００）７．８ｇとを１−メトキシ−２−プロパノール溶媒４０ｍＬ中で室温にて混合し、金属アルコキシド溶液とした。Ｔｉ／Ｓｉ＝１／１（モル比）。
【０１２４】
Ｃ4 Ｈ9 −［ＯＴｉ（ＯＣ4 Ｈ9 ）2 ］L −ＯＣ4 Ｈ9       （Ｌ＝１０）
【０１２５】
水２．１ｍＬ、１Ｎ塩酸水溶液０．３ｍＬ、及び１−メトキシ−２−プロパノール５ｍＬからなる溶液を、前記金属アルコキシド溶液に攪拌しながら室温で滴下し、３０分間攪拌を続け加水分解反応及び縮合反応を行った。このようにして、ゾル溶液を得た。
【０１２６】
実施例１と同様にして、得られたゾル溶液について、動的光散乱法により、粒子径測定を行ったところ、粒子サイズ分布の最頻値として約１０ｎｍであった。
【０１２７】
実施例１と同様にして、記録材料層に含まれる金属原子含有量を求めた。測定結果から求めた金属原子含有量は、２２．５ｗｔ％（質量％）であった。なお、材料組成から求めた金属原子含有量（理論値）は２２．９ｗｔ％（質量％）である。
【０１２８】
得られたホログラム記録媒体サンプルの特性を実施例１と同様に評価した結果、Ｍ／＃は１２．３（ホログラム記録材料層の厚みを１ｍｍとした時に換算した値）であった。
また、記録露光前（初期）の４０５ｎｍにおける媒体（記録層厚：３００μｍ）の光透過率は６５．０％であった。記録後（青色ＬＥＤによるポストキュア後）の４０５ｎｍにおける媒体の光透過率は３６．０％であり、初期の光透過率に比べ大幅に低下した。
【０１２９】
以上、透過光再生タイプの媒体についての実施例を示したが、同様のホログラム記録材料層を用いることにより、反射光再生タイプの媒体についても作製できることは明らかである。
【図面の簡単な説明】
【０１３０】
【図１】実施例で作製されたホログラム記録媒体の概略断面を示す図である。
【図２】実施例で用いられたホログラム記録光学系の概略を示す平面図である。
【符号の説明】
【０１３１】
(11)：ホログラム記録媒体
(21)：ホログラム記録材料層
(22a) (23a) ：反射防止膜
(22)(23)：ガラス基板
(24)：スペーサ
【図１】
0005115137.tif 000002
【図２】
0005115137.tif 000003